(57)【要約】【課題】耐白化性に優れた、スチレン系ブロック共重合体を含む光学用粘着シートを提供すること。【解決手段】スチレン系ブロック共重合体を含有し、６５℃９０％ＲＨで３日間静置後の含水率が０．１０〜０．２５質量％であり、且つ６５℃９０％ＲＨにおける透湿度が３５０〜１０００ｇ／ｍ２・ｄａｙである、粘着層（Ａ）、を含む光学用粘着シート。【選択図】なし【特許請求の範囲】
【請求項１】
スチレン系ブロック共重合体を含有する粘着層（Ａ）を含み、
前記粘着層（Ａ）の６５℃９０％ＲＨで３日間静置後の含水率が０．１０〜０．２５質量％であり、且つ
前記粘着層（Ａ）の６５℃９０％ＲＨにおける透湿度が３５０〜１０００ｇ／ｍ２・ｄａｙである、
光学用粘着シート。
【請求項２】
前記粘着層（Ａ）における軟化剤の含有量が、前記粘着層（Ａ）１００質量％に対して０〜１５質量％である、請求項１に記載の光学用粘着シート。
【請求項３】
前記粘着層（Ａ）が粘着付与剤を含有する、請求項１又は２に記載の光学用粘着シート。
【請求項４】
前記粘着付与剤が、軟化点８５℃以上であり且つ芳香族環を有する粘着付与剤であり、且つ前記粘着層（Ａ）における前記粘着付与剤の含有量が、前記粘着層（Ａ）１００質量％に対して４０質量％以下である、請求項３に記載の光学用粘着シート。
【請求項５】
前記粘着層（Ａ）におけるスチレン系ブロック共重合体の含有量が、前記粘着層（Ａ）１００質量％に対して４５〜８５質量％である、請求項１〜４のいずれかに記載の光学用粘着シート。
【請求項６】
前記スチレン系ブロック共重合体中のスチレン含有量が１０〜５０質量％である、請求項１〜５のいずれかに記載の光学用粘着シート。
【請求項７】
請求項１〜６のいずれかに記載の光学用粘着シート、及び前記光学用粘着シート上に配置されている被着体を含む、積層体。
【請求項８】
請求項１〜６のいずれかに記載の光学用粘着シートと、前記光学用粘着シートの第１の表面に積層された第１の被着体と、前記光学用粘着シートの前記第１の表面とは反対の第２の表面に積層された第２の被着体とを含む、請求項７に記載の積層体。
【請求項９】
前記第１の被着体が、反射防止フィルム、飛散防止フィルム、カバーパネル、金属若しくは金属酸化物薄膜付フィルム、金属又は金属酸化物薄膜付ガラス、超複屈折フィルム、又はタッチパネルモジュールであり、前記第２の被着体が、カバーパネル、金属又は金属酸化物薄膜付フィルム、金属若しくは金属酸化物薄膜付ガラス、超複屈折フィルム、タッチパネルモジュール、偏光板、又はディスプレイパネルモジュールである、請求項８に記載の積層体。
【請求項１０】
透明プラスチックフィルム基材の一方の面に、金属酸化物により形成された透明導電性薄膜を有し、他方の面に機能層を有する透明導電性フィルムの一方の面に、請求項１〜６のいずれかに記載の光学用粘着シートを有することを特徴とする粘着剤層付き透明導電性フィルム。
【請求項１１】
前記透明導電性フィルムの透明導電性薄膜上に、前記光学用粘着シートを有することを特徴とする請求項１０に記載の粘着剤層付き透明導電性フィルム。
【請求項１２】
前記透明導電性フィルムの機能層上に、前記光学用粘着シートを有することを特徴とする請求項１１に記載の粘着剤層付き透明導電性フィルム。
【請求項１３】
請求項１０〜１２のいずれか１項に記載の粘着剤層付き透明導電性フィルムを少なくとも１つ有することを特徴とするタッチパネル。
【発明の詳細な説明】
【技術分野】
【０００１】
本発明は、光学用粘着シート等に関する。
【背景技術】
【０００２】
電子機器においては、各種部材を固定するために粘着シートが用いられている。例えば、タッチパネルモジュール、ディスプレイモジュール、カメラモジュール等の発光／受光デバイス（光学デバイス）等においては、透明な粘着シートを用いて部材が貼合せられることがある。
【０００３】
近年は有機ＥＬディスプレイの採用が増えつつあるが、有機ＥＬディスプレイは水分による悪影響を受けやすいことから、粘着シートの粘着剤として、従来広く用いられてきたアクリル系粘着剤に替えて、スチレン系ブロック共重合体等のゴム系粘着剤が用いられることがある。例えば、特許文献１には、粘着剤としてゴム系ポリマーを含む、透湿度が一定以下の粘着シートが開示されている。
【先行技術文献】
【特許文献】
【０００４】
【特許文献１】特開第２０１７−０５７３８２号公報
【発明の概要】
【発明が解決しようとする課題】
【０００５】
特許文献１に開示される技術のように、水分による悪影響を抑えるためには、粘着シートを、水分を通さないように設計することが考えられる。ところが、電子機器（特に有機ＥＬデバイス）においては、外部からの水分浸入を防ぐために、粘着シートを含む全体がガラス等の水分透過性が低い材料で封止・密閉される場合が多い。このような場合、周囲の部材から残存水分が放出されると、この水分は密閉空間中で他に行き場所がないため、たとえ粘着シート自体が水分に強くても、他の部材や水分に弱い部材に対して悪影響が及んでしまう。具体的には、水分が層間の界面領域に凝集して、白化を引き起こし、表示品質を劣化させてしまうことがある。
【０００６】
そこで、本発明は、耐白化性に優れた、スチレン系ブロック共重合体を含む光学用粘着シートを提供することを課題とする。
【課題を解決するための手段】
【０００７】
本発明者は、研究を進める中で、含水率（特定環境下での水分保持性能）及び透湿度に着目するに至った。そして、さらに鋭意研究を進め、これらを比較的高い値に制御することにより、優れた耐白化性を達成できることを見出し、本発明を完成するに至った。
【０００８】
即ち、本発明は、下記の態様を包含する。
【０００９】
項１．  スチレン系ブロック共重合体を含有する粘着層（Ａ）を含み、
前記粘着層（Ａ）の６５℃９０％ＲＨで３日間静置後の含水率が０．１０〜０．２５質量％であり、且つ
前記粘着層（Ａ）の６５℃９０％ＲＨにおける透湿度が３５０〜１０００ｇ／ｍ２・ｄａｙである、
光学用粘着シート。
【００１０】
項２．  前記粘着層（Ａ）における軟化剤の含有量が、前記粘着層（Ａ）１００質量％に対して０〜１５質量％である、項１に記載の光学用粘着シート。
【００１１】
項３．  前記粘着層（Ａ）が粘着付与剤を含有する、項１又は２に記載の光学用粘着シート。
【００１２】
項４．  前記粘着付与剤が、軟化点８５℃以上であり且つ芳香族環を有する粘着付与剤であり、且つ前記粘着層（Ａ）における前記粘着付与剤の含有量が、前記粘着層（Ａ）１００質量％に対して４０質量％以下である、項３に記載の光学用粘着シート。
【００１３】
項５．  前記粘着層（Ａ）におけるスチレン系ブロック共重合体の含有量が、前記粘着層（Ａ）１００質量％に対して４５〜８５質量％である、項１〜４のいずれかに記載の光学用粘着シート。
【００１４】
項６．  前記スチレン系ブロック共重合体中のスチレン含有量が１０〜５０質量％である、項１〜５のいずれかに記載の光学用粘着シート。
【００１５】
項７．  項１〜６のいずれかに記載の光学用粘着シート、及び前記光学用粘着シート上に配置されている被着体を含む、積層体。
【００１６】
項８．  項１〜６のいずれかに記載の光学用粘着シートと、前記光学用粘着シートの第１の表面に積層された第１の被着体と、前記光学用粘着シートの前記第１の表面とは反対の第２の表面に積層された第２の被着体とを含む、項７に記載の積層体。
【００１７】
項９．  前記第１の被着体が、反射防止フィルム、飛散防止フィルム、カバーパネル、金属若しくは金属酸化物薄膜付フィルム、金属又は金属酸化物薄膜付ガラス、超複屈折フィルム、又はタッチパネルモジュールであり、前記第２の被着体が、カバーパネル、金属又は金属酸化物薄膜付フィルム、金属若しくは金属酸化物薄膜付ガラス、超複屈折フィルム、タッチパネルモジュール、偏光板、又はディスプレイパネルモジュールである、項８に記載の積層体。
【００１８】
項１０．  透明プラスチックフィルム基材の一方の面に、金属酸化物により形成された透明導電性薄膜を有し、他方の面に機能層を有する透明導電性フィルムの一方の面に、項１〜６のいずれかに記載の光学用粘着シートを有することを特徴とする粘着剤層付き透明導電性フィルム。
【００１９】
項１１．  前記透明導電性フィルムの透明導電性薄膜上に、前記光学用粘着シートを有することを特徴とする項１０に記載の粘着剤層付き透明導電性フィルム。
【００２０】
項１２．  前記透明導電性フィルムの機能層上に、前記光学用粘着シートを有することを特徴とする項１１に記載の粘着剤層付き透明導電性フィルム。
【００２１】
項１３．  項１０〜１２のいずれか１項に記載の粘着剤層付き透明導電性フィルムを少なくとも１つ有することを特徴とするタッチパネル。
【発明の効果】
【００２２】
本発明によれば、耐白化性に優れた、スチレン系ブロック共重合体を含む光学用粘着シートを提供することができる。
【図面の簡単な説明】
【００２３】
【図１】（ａ）本発明の光学用粘着シートを適用した、粘着剤層付き透明導電性フィルムの一例を示す概略断面図である。（ｂ）本発明の光学用粘着シートを適用した、粘着剤層付き透明導電性フィルムの一例を示す概略断面図である。
【図２】本発明の光学用粘着シートが、透明導電性フィルムとの関係において適用される静電容量方式のタッチパネルの一例を示す図である。
【発明を実施するための形態】
【００２４】
本明細書中において、「含有」及び「含む」なる表現については、「含有」、「含む」、「実質的にからなる」及び「のみからなる」という概念を含む。
【００２５】
１．光学用粘着シート
本発明は、その一態様として、スチレン系ブロック共重合体を含有する粘着層（Ａ）を含み、前記粘着層（Ａ）の６５℃９０％ＲＨで３日間静置後の含水率が０．１０〜０．２５質量％であり、且つ前記粘着層（Ａ）の６５℃９０％ＲＨにおける透湿度が３５０〜１０００ｇ／ｍ２・ｄａｙである、光学用粘着シート（本明細書において、「本発明の光学用粘着シート」と示すこともある。）に関する。以下に、これについて説明する。
【００２６】
粘着層（Ａ）は、粘着剤として、スチレン系ブロック共重合体を含有する。
【００２７】
スチレン系ブロック共重合体は、粘着シート用粘着剤として使用され得るものであれば特に制限されない。スチレン系ブロック共重合体としては、例えばスチレン−（エチレン−プロピレン）−スチレン型ブロック共重合体（ＳＥＰＳ）、スチレン−（エチレン−ブチレン）−スチレン型ブロック共重合体（ＳＥＢＳ）、スチレン−（ブタジエン−ブチレン）−スチレン型ブロック共重合体（ＳＢＢＳ）、スチレン−イソブチレン−スチレン型ブロック共重合体（ＳＩＢＳ）等のスチレン系トリブロック共重合体が挙げられる。スチレン系ブロック共重合体の別の例としては、スチレン−（エチレン−プロピレン）型ブロック共重合体（ＳＥＰ）、スチレン−（エチレン−ブチレン）型ブロック共重合体（ＳＥＢ）、スチレン−（ブタジエン−ブチレン）型ブロック共重合体（ＳＢＢ）、スチレン−イソブチレン型ブロック共重合体（ＳＩＢ）等のスチレン系ジブロック共重合体が挙げられる。これらの例の中でも、好ましくはスチレン系トリブロック共重合体が挙げられ、より好ましくはＳＥＰＳ、ＳＥＢＳ等が挙げられる。
【００２８】
スチレン系ブロック共重合体の重量平均分子量は、粘着シート用粘着剤として採用され得るものであれば特に制限されない。該重量平均分子量は、例えば１万〜２００万、好ましくは３万〜５０万である。
【００２９】
スチレン系ブロック共重合体のスチレン含有量は、例えば１０〜５０質量％、好ましくは１５〜５０質量％、より好ましくは１５〜４０質量％、さらに好ましくは１５〜３５質量％である。スチレン含有量をより高めることにより、含水率及び透湿度をより高めることができる。
【００３０】
スチレン系ブロック共重合体は、各種変性体も包含する。変性体としては、極性をより高める変性が施された変性体が好ましい。このような変性体を用いることにより、含水率及び透湿度をより高めることができる。変性体としては、例えば酸変性体、アミン変性体等が挙げられる。変性の程度については、変性の種類等により異なり得るが、例えば酸変性体の場合であれば、その酸価（ｍｇＣＨ３ＯＮａ／ｇ）は、例えば２〜１５、好ましくは４〜１０である。
【００３１】
スチレン系ブロック共重合体は、１種単独であってもよいし、２種以上の組み合わせであってもよい。スチレン系トリブロック共重合体とスチレン系ジブロック共重合体を組み合わせる場合は、相溶性の観点から、両者は同様の構造を有すること（例えば、スチレン系トリブロック共重合体がＳＥＰＳの場合は、スチレン系ジブロック共重合体はＳＥＰであること）が好ましい。また、スチレン系ブロック共重合体として酸変性体等の極性が高い変性体（高極性変性体）を使用する場合、必要に応じて未変性体を組み合わせて（例えば高極性変性体１００質量部に対して、例えば未変性体５０〜３００質量部、好ましくは１００〜２００質量部、より好ましくは１３０〜１７０質量部）使用することにより、含水率及び透湿度等を、さらには粘着層としての他の特性等を適正な範囲とすることができる。
【００３２】
粘着層（Ａ）におけるスチレン系ブロック共重合体の含有量は、特に制限されないが、粘着層（Ａ）１００質量％に対して、例えば４０〜９０質量％、好ましくは４５〜８５質量％、より好ましくは５０〜８０質量％である。
【００３３】
粘着層（Ａ）は、粘着剤として主にスチレン系ブロック共重合体を含む限り特に制限されず、粘着剤としてスチレン系ブロック共重合体のみを含有するものであってもよいし、他の粘着剤を含有するものであってもよい。他の粘着剤としては、例えばアクリル系粘着剤、ウレタン系粘着剤、ポリオレフィン系粘着剤、ポリエステル系粘着剤、ビニルアルキルエーテル系粘着剤、ポリアミド系粘着剤、シリコーン系粘着剤、フッ素系粘着剤等が挙げられる。粘着層（Ａ）が他の粘着剤を含有する場合、他の粘着剤の含有量は、粘着層（Ａ）１００質量％に対して、例えば０〜１０質量％、好ましくは０〜５質量％、より好ましくは０〜１質量％である。
【００３４】
粘着層（Ａ）は、粘着付与剤を含有することが好ましい。
【００３５】
粘着付与剤は、粘着シート、特に粘着剤としてスチレン系ブロック共重合体を含む粘着シートに使用され得るものであれば特に制限されない。粘着付与剤としては、例えば、石油樹脂、スチレン系樹脂、ロジン骨格含有樹脂、テルペン骨格含有樹脂等が挙げられ、好ましくは石油樹脂、スチレン系樹脂等が挙げられ、より好ましくは石油樹脂が挙げられる。粘着付与剤は、耐白化性等の観点から、芳香族環を有するものであることが好ましい。
【００３６】
芳香族環を有する粘着付与剤としては、例えば、芳香族石油樹脂、スチレン系重合体、α−メチルスチレン系重合体、スチレン−（α−メチルスチレン）系共重合体、スチレン−脂肪族炭化水素系共重合体、スチレン−（α−メチルスチレン）−脂肪族炭化水素系共重合体、スチレン−芳香族炭化水素系共重合体等が挙げられる。これらの中でも、耐白化性等の観点から、好ましくはスチレン−芳香族炭化水素系共重合体、スチレン−脂肪族炭化水素系共重合体等が挙げられ、より好ましくはスチレン−芳香族炭化水素系共重合体が挙げられる。
【００３７】
粘着付与剤の軟化点は、特に制限されず、粘着付与剤として採用され得る範囲である。軟化点は、例えば８５℃以上、好ましくは８５〜２００℃、より好ましくは１００〜１７０℃、さらに好ましくは１２０〜１６０℃である。本明細書において、軟化点は、ＪＩＳＫ２２０７に規定する試験方法によって測定される値である。
【００３８】
粘着付与剤は、１種単独であってもよいし、２種以上の組み合わせであってもよい。
【００３９】
粘着層（Ａ）における粘着付与剤の含有量は、特に制限されないが、粘着層（Ａ）１００質量％に対して、例えば４０質量％以下、好ましくは５〜４０質量％、より好ましくは１０〜４０質量％、さらに好ましくは１５〜４０質量％である。
【００４０】
粘着層（Ａ）は、軟化剤を含有していてもよい。
【００４１】
軟化剤は、粘着シート、特に粘着剤としてスチレン系ブロック共重合体を含む粘着シートに使用され得るものであれば特に制限されない。軟化剤としては、典型的には、常温（２３℃）で液体であり、スチレン系ブロック共重合体のソフトセグメントに相溶する物質、例えば炭化水素基のみで構成されたオリゴマーを使用することができる。軟化剤の具体例としては、ポリイソブチレン、ポリイソプレン、ポリブタジエン、ポリブテン等、さらにはこれらの構成モノマーや他のモノマーが任意に組み合わされてなるポリマー等が挙げられる。これらの中でも、好ましくはポリイソブチレンが挙げられる。
【００４２】
軟化剤の数平均分子量は、特に制限されないが、例えば３００〜３０００である。
【００４３】
軟化剤は、１種単独であってもよいし、２種以上の組み合わせであってもよい。
【００４４】
粘着層（Ａ）における軟化剤の含有量は、粘着層（Ａ）１００質量％に対して、例えば０〜１５質量％、好ましくは０〜１３質量％である。軟化剤の含有量を比較的低く設定することにより、含水率及び透湿度をより高めることができる。
【００４５】
粘着層（Ａ）は、白化を著しく悪化させない範囲において、上記以外の他の成分を含有していてもよい。他の成分としては、例えば、シランカップリング剤、重合開始剤、架橋剤、酸化防止剤、架橋促進剤、帯電防止剤、光安定（吸収）剤、分散安定剤、防腐剤、粘度調整剤、金属腐食防止剤、可塑剤、溶剤等が挙げられる。
【００４６】
他の成分は、１種単独であってもよいし、２種以上の組み合わせであってもよい。
【００４７】
粘着層（Ａ）における他の成分の含有量は、粘着層（Ａ）１００質量％に対して、例えば０〜１０質量％、好ましくは０〜５質量％、より好ましくは０〜１質量％である。
【００４８】
粘着層（Ａ）は、６５℃９０％ＲＨで３日間静置後の含水率が０．１０〜０．２５質量％である。６５℃９０％ＲＨで３日間静置前の粘着層（Ａ）の質量をＸ（単位：ｇ）とし、６５℃９０％ＲＨで３日間静置後の粘着層（Ａ）中の水分量をＹ（単位：ｇ）とした場合、含水率は次式［含水率＝（Ｙ／Ｘ）×１００  （％）］で算出することができる。水分量は、カールフィッシャー法で測定される。また、Ｘは、常温（例えば１５〜３０℃、好ましくは２０〜２５℃）常湿（例えば３５〜６５％ＲＨ、好ましくは４５〜５５％ＲＨ）下で一定期間（例えば１日以上、好ましくは１〜５日間、より好ましくは２〜４日間）放置してから測定した値であることが望ましい。
【００４９】
含水率を上記範囲とすることにより、耐白化性をより向上させることができ、特に白化の発生を抑制することができる。
【００５０】
含水率は、耐白化性の観点から、好ましくは０．１２〜０．２５質量％、より好ましくは０．１５〜０．２５質量％である。
【００５１】
粘着層（Ａ）は、６５℃９０％ＲＨにおける透湿度が３５０〜１０００ｇ／ｍ２・ｄａｙである。透湿度は、ＪＩＳ  Ｚ  ０２０８（防湿包装材料の透湿度試験方法（カップ法））に準じて、温度６５℃、湿度９０％ＲＨの条件で測定する。
【００５２】
透湿度を上記範囲とすることにより、耐白化性をより向上させることができ、特に白化発生後の白化の消失を促進することができる。
【００５３】
透湿度は、好ましくは３６５ｇ／ｍ２・ｄａｙ以上、より好ましくは４５０ｇ／ｍ２・ｄａｙ以上、さらに好ましくは５７０ｇ／ｍ２・ｄａｙ以上である。
【００５４】
粘着層（Ａ）の厚みは、透明性などを損なわない範囲であれば特に制限されず、用途に応じて適宜設定することができる。該厚みは、例えば１〜１００μｍ、好ましくは５〜５０μｍ、より好ましくは１０〜４０μｍである。
【００５５】
粘着層（Ａ）の層構成は特に制限されない。粘着層（Ａ）は、１層からなる単層であってもよいし、同一又は異なる組成を有する複数の層であってもよい。
【００５６】
本発明の光学用粘着シートは、粘着層として粘着層（Ａ）のみを含むものであってもよいし、粘着層（Ａ）以外の他の粘着層を含んでいてもよい。後者の場合、他の粘着層の厚みは、粘着層全体の透明性などを損なわない範囲であれば特に制限されず、例えば粘着層全体の厚みが、例えば１〜１００μｍ、好ましくは５〜５０μｍ、より好ましくは１０〜４０μｍとなるような厚みである。また、他の粘着層の層構成は、特に制限されず、１層からなる単層であってもよいし、同一又は異なる組成を有する複数の層であってもよい。他の粘着層を含む場合、粘着層（Ａ）は、粘着層中に、他の粘着層を介して複数配置されていてもよい。また、他の粘着層を含む場合、粘着層（Ａ）は、粘着層の最外層に配置されていることが好ましい。
【００５７】
本発明の光学用粘着シートの層構成は、粘着層を含む限りにおいて特に制限されない。具体的には、本発明の光学用粘着シートとしては、例えば、（１）粘着層のみから形成された構成の基材レス両面粘着シート、（２）粘着層上に配置されている基材を含む基材付き粘着シート（例えば（２−１）基材の少なくとも一方の面に粘着層が形成され且つ基材の両面側に粘着面が形成された構成の基材付き両面粘着シート、（２−２）基材の一方の面に粘着層が形成された構成の基材付き粘着シート）などが挙げられる。なお、粘着シートが基材付き両面粘着シートである場合、基材の両面に形成された粘着層（粘着層）が粘着層であってもよく、基材の一方の面に形成された粘着層が粘着層であり且つ基材の他方の面に形成された粘着層が粘着層以外の粘着層（「非粘着層」と称する場合がある）であってもよい。
【００５８】
基材としては、紙などの紙系の基材、布、不織布、ネットなどの繊維系の基材；金属箔、金属板などの金属系の基材；プラスチックのフィルムやシートなどのプラスチック系の基材；ゴムシートなどのゴム系の基材；などの適宜な薄層体を用いることができる。基材として、プラスチックのフィルムやシートなどのプラスチック系基材を好適に用いることができる。基材には剥離ライナーが含まれ、剥離ライナーは、粘着シート又はテープ用の公知の剥離ライナーを用いることができる。
【００５９】
本発明の光学用粘着シートは、ロール状に巻回された形態で形成されていてもよく、シートが積層された形態で形成されていてもよい。すなわち、本発明の光学用粘着シートは、テープ状、シート状などの形態を有することができる。従って、粘着シートには、粘着シート又は粘着テープが含まれる。
【００６０】
本発明の光学用粘着シートの製造方法は、特に制限されない。本発明の光学用粘着シートは、例えば、上記した粘着層（Ａ）の粘着剤等の各成分、及び必要に応じて添加される希釈剤の混合物（粘着剤組成物）を支持体表面（基材表面、又は他の粘着層の表面）に塗布する工程を含む方法によって、製造することができる。
【００６１】
希釈剤としては、特に制限されないが、例えばトルエン、ベンゼン、キシレン、エチルベンゼン、メシチレン、クロロベンゼン、ニトロベンゼン、ペンタン、ヘキサン、ヘプタン、オクタン、ジメチルエーテル等が挙げられる。これらの中でも、トルエンが好ましい。希釈剤は、１種単独であってもよいし、２種以上の組み合わせであってもよい。
【００６２】
希釈剤を添加する場合、その配合割合は特に制限されない。該配合割合は、塗工性等の観点から、粘着剤組成物の固形分濃度が、例えば１０〜５０質量％、好ましくは２５〜４０質量％となるような配合割合である。
【００６３】
粘着剤組成物を塗布する方法は、特に制限されない。例えば、慣用のコーター（グラビヤロールコーター、リバースロールコーター、キスロールコーター、ディップロールコーター、バーコーター、ナイフコーター、スプレーコーターなど）を用いて塗布することができる。
【００６４】
塗布後は、乾燥させることが好ましい。乾燥温度は、例えば３０〜２００℃、好ましくは６０〜１６０℃、より好ましくは９０〜１３０℃である。乾燥時間は、乾燥温度によっても異なり得るが、例えば３０秒間〜１５分間、好ましくは２分間〜１０分間、より好ましくは３分間〜７分間である。
【００６５】
２．積層体
粘着層（Ａ）を含む本発明の光学用粘着シートは、光学的に透明な部材を備えた電気製品、電子製品、若しくは光学機器、例えば携帯電話、スマートフォン、パソコン、電子ペーパー、タブレット型パーソナルコンピューターおよびゲーム機などの画像表示装置（例えば液晶ディスプレイ、ＯＬＥＤディスプレイ、エレクトロウェッティング方式ディスプレイ）を製造する際に、表面を保護するためのカバーパネルとタッチパネルモジュールとを接着したり、カバーパネルとディスプレイパネルモジュールとを接着したり、タッチパネルモジュールとディスプレイパネルモジュールとを接着したりするのに好適に用いることができる。本発明の光学用粘着シートはこれら以外の光学フィルムなどの光学用途にも適用可能である。
【００６６】
このため、本発明は、その一態様として、本発明の光学用粘着シート、及び本発明の光学用粘着シート上に配置されている被着体を含む、積層体（本明細書において、「本発明の積層体」と示すこともある。）、特に光学積層体に関する。
【００６７】
本発明の好ましい一態様において、被着体としては、好ましくはパッシベーション膜、ハードコート層、ポリビニルアルコール膜等が挙げられる。これらの被着体は、吸水し易い材料であるところ、本願発明において問題としている白化の問題が生じ易い。本発明の光学用粘着シートを使用することにより、このような被着体を採用する場合であっても、効果的に白化を抑制することが可能である。
【００６８】
本発明の好ましい一態様においては、本発明の積層体は、本発明の光学用粘着シートと、本発明の光学用粘着シートの第１の表面（粘着層表面）に積層された第１の被着体と、本発明の光学用粘着シートの第１の表面とは反対の第２の表面（粘着層表面）に積層された第２の被着体とを備える。第１の被着体は、反射防止フィルム、飛散防止フィルム、カバーパネル、金属若しくは金属酸化物薄膜付フィルム、金属又は金属酸化物薄膜付ガラス、超複屈折フィルム、又はタッチパネルモジュールであることが好ましい。第２の被着体が、カバーパネル、金属又は金属酸化物薄膜付フィルム、金属若しくは金属酸化物薄膜付ガラス、超複屈折フィルム、タッチパネルモジュール、偏光板、又はディスプレイパネルモジュールであることが好ましい。
【００６９】
カバーパネルが、カバーガラス、ポリカーボネート板、または、ポリメチルメタクリレート板であり、第１の被着体が、カバーガラス、ポリカーボネート板、ポリメチルメタクリレート板、金属もしくは金属酸化物薄膜付フィルム、または、タッチパネルモジュールであることが好ましい。
【００７０】
本発明の積層体の具体例としては、本発明の光学用粘着シートを介してカバーパネルとタッチパネルモジュールとが接着されたカバーパネル−タッチパネルモジュール積層体や、本発明の光学用粘着シートを介してカバーパネルとディスプレイパネルモジュールとが接着されたカバーパネル−ディスプレイパネルモジュール積層体や、本発明の光学用粘着シートを介してタッチパネルモジュールとディスプレイパネルモジュールとが接着されたタッチパネルモジュールディスプレイパネルモジュール積層体などが挙げられる。上記カバーパネルとしては、ガラス板が好適に用いられる。
【００７１】
また、本発明の光学用粘着シートを介して金属または金属酸化物により形成された透明電極層付フィルムの２つが積層された透明電極層付フィルム積層体も、本発明の積層体として好ましい。
【００７２】
光学積層体と画像表示部とを備える画像表示装置に、本発明の積層体は好適に用いられる。
【００７３】
本発明の積層体の好ましい一態様として、本発明の光学用粘着シートを有する粘着剤層付き透明導電性フィルムが挙げられる。透明導電性フィルムは、その性質上、画像を表示させる機器において使用されることが通常であり、この場合、本願発明で問題としている白化は、画像表示品質の低下という問題を引き起こし得る。また、透明導電性フィルムは、ハードコート層等の吸水し易い材料を使用することがあり、この場合は白化の問題が生じ易い。このため、含水率（特定環境下での水分保持性能）及び透湿度が調節されており且つこれにより耐白化性に優れた本発明の光学用粘着シートは、透明導電性フィルムにおけるこれらの問題の解消に寄与することが可能であり、該フィルムに好適に利用することができる。
【００７４】
粘着剤層付き透明導電性フィルムの態様について、図面を参照しながら以下に説明する。
【００７５】
図１（ａ）、（ｂ）は、本発明の光学用粘着シート１が、透明導電性フィルム２上に設けられている実施形態を示す断面図である。図１（ａ）に示す透明導電性フィルム２は、透明プラスチックフィルム基材４の一方の面に、透明導電性薄膜３を有し、他方の面に機能層５を有する。当該透明プラスチックフィルム基材４の機能層５を有する側（すなわち、透明導電性薄膜３に対して反対側）に光学用粘着シート１を形成することができる。また、光学用粘着シート１の透明導電性フィルム２が貼り合わされていない側の粘着面は、実用に供されるまで離型フィルム（不図示）で保護してもよい。また、図１（ｂ）に示す透明導電性フィルム２は、図１（ａ）の透明導電性薄膜３と機能層５の貼り合せ位置を逆にしたものである。
【００７６】
前記透明プラスチックフィルム基材としては、特に制限されないが、透明性を有する各種のプラスチックフィルムが用いられる。当該プラスチックフィルムは１層のフィルムにより形成されている。例えば、その材料として、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。これらの中で特に好ましいのは、ポリエステル系樹脂、ポリイミド系樹脂、及びポリエーテルスルホン系樹脂である。前記フィルム基材の厚みは、１５〜２００μｍであることが好ましい。
【００７７】
前記フィルム基材には、表面に予めスパッタリング、コロナ放電、火炎、紫外線照射、電子線照射、化成、酸化などのエッチング処理や下塗り処理を施して、この上に設けられる透明導電性薄膜、又はアンダーコート層の前記フィルム基材に対する密着性を向上させるようにしてもよい。また、透明導電性薄膜、又はアンダーコート層を設ける前に、必要に応じて溶剤洗浄や超音波洗浄などにより除塵、清浄化してもよい。
【００７８】
前記透明導電性薄膜の構成材料としては特に限定されず、インジウム、スズ、亜鉛、ガリウム、アンチモン、チタン、珪素、ジルコニウム、マグネシウム、アルミニウム、金、銀、銅、パラジウム、タングステン、カドミウムからなる群より選択される少なくとも１種の金属の金属酸化物が用いられる。当該金属酸化物には、必要に応じて、さらに上記群に示された金属原子を含んでいてもよい。例えば、特に限定はされないが、ＩＴＯ（酸化インジウムスズ）、ＺｎＯ、ＳｎＯ、ＣＴＯ（酸化カドミウムスズ）などが好ましく用いられ、ＩＴＯが特に好ましく用いられる。ＩＴＯとしては、酸化インジウム８０〜９９重量％及び酸化スズ１〜２０重量％を含有することが好ましい。透明導電性薄膜の厚みは、特に限定されないが、１０〜２００ｎｍ程度であり、薄膜の観点からは、１５〜４０ｎｍであることがより好ましく、２０〜３０ｎｍであることがさらに好ましい。
【００７９】
なお、図１には示していないが、透明プラスチックフィルム基材には、アンダーコート層を介して透明導電性薄膜を設けることができる。なお、アンダーコート層は複数層設けることができる。透明プラスチックフィルム基材と粘着剤層の間にオリゴマー移行防止層を設けることができる。
【００８０】
アンダーコート層は、無機物、有機物、又は無機物と有機物との混合物により形成することができる。例えば、無機物として、ＮａＦ（１．３）、Ｎａ３ＡｌＦ６（１．３５）、ＬｉＦ（１．３６）、ＭｇＦ２（１．３８）、ＣａＦ２（１．４）、ＢａＦ２（１．３）、ＳｉＯ２（１．４６）、ＬａＦ３（１．５５）、ＣｅＦ３（１．６３）、Ａｌ２Ｏ３（１．６３）などの無機物〔上記各材料の（）内の数値は光の屈折率である〕が挙げられる。これらのなかでも、ＳｉＯ２、ＭｇＦ２、Ａ１２Ｏ３などが好ましく用いられる。特に、ＳｉＯ２が好適である。上記の他、酸化インジウムに対して、酸化セリウムを１０〜４０重量部程度、酸化スズを０〜２０重量部程度含む複合酸化物を用いることができる。
【００８１】
また有機物としては、アクリル樹脂、ウレタン樹脂、メラミン樹脂、アルキド樹脂、シロキサン系ポリマー、有機シラン縮合物などが挙げられる。これらの有機物は、少なくとも１種が用いられる。特に、有機物としては、メラミン樹脂とアルキド樹脂と有機シラン縮合物の混合物からなる熱硬化型樹脂を使用するのが望ましい。
【００８２】
アンダーコート層の厚さは、特に制限されるものではないが、光学設計、前記フィルム基材からのオリゴマー発生防止効果の点から、通常、３００ｎｍ以下程度であり、１〜３００ｎｍ程度であることが好ましく、５〜３００ｎｍ程度であることがより好ましい。
【００８３】
前記機能層としては、例えば、視認性の向上を目的とした防眩処理（ＡＧ）層や反射防止（ＡＲ）層を設けることができる。防眩処理層の構成材料としては特に限定されず、例えば、電離放射線硬化型樹脂、熱硬化型樹脂、熱可塑性樹脂等を用いることができる。防眩処理層の厚みは０．１〜３０μｍが好ましい。反射防止層としては、酸化チタン、酸化ジルコニウム、酸化ケイ素、フッ化マグネシウム等が用いられる。反射防止層は複数層を設けることができる。
【００８４】
また機能層として、ハードコート（ＨＣ）層を設けることができる。ハードコート層の形成材料としては、例えば、メラミン系樹脂、ウレタン系樹脂、アルキド系樹脂、アクリル系樹脂、シリコーン系樹脂などの硬化型樹脂からなる硬化被膜が好ましく用いられる。ハードコート層の厚さとしては、０．１〜３０μｍが好ましい。厚さを０．１μｍ以上とすることが、硬度を付与するうえで好ましい。また前記ハードコート層上に、前記防眩処理層や反射防止層を設けることができる。
【００８５】
本発明の光学用粘着シートは、上記透明導電性フィルムの機能層又は透明導電性層に適用されて、粘着剤層付きの透明導電性フィルムとして用いられる。
【００８６】
前記粘着剤層は、透明導電性フィルムの機能層又は透明導電性層に直接塗布し、加熱乾燥等により溶媒を除去することにより、粘着剤層を透明導電性フィルム上に形成することができる。また、剥離処理したセパレーターに形成した粘着剤層を、適宜に透明導電性フィルムの機能層又は透明導電性層に転写して、粘着剤層付きの透明導電性フィルムを形成することができる。
【００８７】
なお、上記の粘着剤層付きの透明導電性フィルムの作製にあたって用いた、剥離処理したシートは、そのまま粘着剤層付き透明導電性フィルムのセパレーターとして用いることができ、工程面における簡略化ができる。
【００８８】
また、前記粘着剤層付きの透明導電性フィルムにおいて、粘着剤層の形成にあたっては、透明導電性フィルムの表面に、アンカー層を形成したり、コロナ処理、プラズマ処理などの各種易接着処理を施した後に粘着剤層を形成することができる。また、粘着剤層の表面には易接着処理をおこなってもよい。
【００８９】
上記粘着剤層付き透明導電性フィルムは、タッチパネルや液晶ディスプレイなどの種々の装置の形成などにおいて用いられる。特に、タッチパネル用電極板として好ましく用いることができる。タッチパネルは、種々の検出方式（例えば、抵抗膜方式、静電容量方式等）に好適に用いられる。
【００９０】
静電容量方式のタッチパネルは、通常、所定のパターン形状を有する透明導電性薄膜を備えた透明導電性フィルムがディスプレイ表示部の全面に形成されている。
【００９１】
本発明の粘着剤層付き透明導電性フィルムが用いられている静電容量方式のタッチパネルの一例を図２に示す。図２において、６は静電容量方式タッチパネルであり、７は装飾パネルであり、８は粘着剤層、又は粘着シートであり、９は透明導電性フィルムであり、１０はハードコートフィルムである。装飾パネル７は、ガラス板や透明アクリル板（ＰＭＭＡ板）であることが好ましい。ハードコートフィルム１０は、ＰＥＴフィルムなどの透明プラスチックフィルムにハードコート処理が施されたものが好ましい。
【００９２】
例えば、図２においては、２枚の透明導電性フィルム９に挟まれた粘着剤層８が、図１に示す本発明の光学用粘着シート１に該当する。
【００９３】
上記静電容量方式タッチパネル６は、本発明の光学用粘着シート１が用いられているので、耐皮脂性、耐加湿白濁性が高く、厚さを薄くすることができ、動作の安定性に優れる。また、外観や視認性が良好である。
【００９４】
また、上記構成以外のタッチパネルにおいても本発明の光学用粘着シートを用いることができる。具体的には、透明基体（例えば、ガラス等）／粘着剤層（又は粘着シート）／透明導電性フィルム／粘着剤層（又は粘着シート）／透明導電性フィルム／粘着剤層（又は粘着シート）／液晶表示装置（ＬＣＤ）；ＩＴＯ等の透明導電性薄膜付の透明基体（例えば、ガラス等）／粘着剤層（又は粘着シート）／透明導電性フィルム／粘着剤層（又は粘着シート）／液晶表示装置（ＬＣＤ）；の構成において適用することができる。
【実施例】
【００９５】
以下に、実施例に基づいて本発明を詳細に説明するが、本発明はこれらの実施例によって限定されるものではない。
【００９６】
（１）粘着シートの作製
（１−１）実施例１
スチレン系ブロック共重合体としてスチレン−（エチレン−プロピレン）−スチレン型ブロック共重合体（ＳＥＰＳ、商品名：セプトン２０６３、スチレン含有量：１３質量％（Ｓｔ１３％）、クラレ社製）６０質量部、軟化剤としてポリイソブチレン（商品名：日石ポリブテンＨＶ−３００、数平均分子量：１４００、ＪＸＴＧエネルギー社製）１３質量部、及び粘着付与剤としてスチレン−芳香族炭化水素系共重合体（商品名：ＦＭＲ０１５０、軟化点：１４５℃、三井化学社製）２７質量部を、トルエン中で撹拌して均一に溶解させて、粘着剤組成物（固形分濃度：３５質量％）を得た。
【００９７】
得られた粘着剤組成物を、セパレータ１（離型処理された厚さ７５μｍのポリエチレンテレフタレートフィルム）上に塗布し、１１０℃で５分間乾燥して、乾燥膜厚２５μｍの塗膜（粘着層（Ａ））を形成した。塗膜のセパレータ１貼付面とは反対の面に、セパレータ２（厚さ５０μｍの離型処理されたポリエチレンテレフタレートフィルム）をさらに貼り合せ、光学用粘着シートを得た。
【００９８】
（１−２）実施例２〜１４及び比較例１〜３
表１及び表２に示す配合組成（組成の単位は質量％である）に従って、実施例１と同様にして光学用粘着シートを得た。実施例１で使用した成分以外の成分は以下のとおりである。
【００９９】
（ａ）スチレン系ブロック共重合体
（ａ１）スチレン−（エチレン−プロピレン）−スチレン型ブロック共重合体（ＳＥＰＳ、商品名：セプトン２００２、スチレン含有量：３０質量％（Ｓｔ３０％）、クラレ社製）
（ａ２）スチレン−（エチレン−ブチレン）−スチレン型ブロック共重合体（ＳＥＢＳ、商品名：タフテックＨ１０６２、スチレン含有量：１８質量％（Ｓｔ１８％）、旭化成社製）
（ａ３）スチレン−（エチレン−ブチレン）−スチレン型ブロック共重合体（ＳＥＢＳ、商品名：タフテックＨ１０４１、スチレン含有量：３０質量％（Ｓｔ３０％）、旭化成社製）
（ａ４）酸変性スチレン−（エチレン−ブチレン）−スチレン型ブロック共重合体（ＳＥＢＳ（酸変性）、商品名：タフテックＣ５０２５、酸価：４ｍｇＣＨ３ＯＮａ／ｇ、スチレン含有量：１２質量％（Ｓｔ１％）、旭化成社製）。
【０１００】
（ｂ）シランカップリング剤
（ｂ１）３−グリシドキシプロピルトリメトキシシラン（商品名：ＫＢＭ４０３、信越シリコーン社製）。
【０１０１】
（１−３）実施例１５〜１７
表２に示す配合組成（組成の単位は質量％である）に従って、実施例１と同様にして光学用粘着シートを得た。実施例１〜１４で使用した成分以外の成分は以下のとおり作製した。
【０１０２】
オートクレーブ中にシクロヘキサン４０００ｇ、１，３ブタジエンモノマー２００ｇ，ｎ−ブチルリチウム３．０ｇおよびテトラヒドロフランをモル比でｎ−ＢｕＬｉ／ＴＨＦ＝４０の割合で加え、７０℃で４０分重合し、次いでスチレンモノマー３００ｇを加えて６０分，次いで１，３−ブタジエンモノマー５００ｇを加えて１５０分、ＳｉＣｌ４をポリマー末端に対して０．２５モル量加えカップリング反応を行った。このものは結合スチレン含有量２０％のスチレン型ブロック共重合体であった。この共重合体を精製乾燥したシクロヘキサンで希釈し、重合体濃度５重量％に調整して水素添加反応に供した。十分に乾燥した容量２の撹拌器付オートクレーブに、上記重合体溶液１０００ｇを仕込み、減圧脱気後水素置換し、撹拌下９０℃に保持した。次に、ジ−ｐ−トリルビス（η−シクロペンダジエニル）チタニウムを０．２ミリモル含むシクロヘキサン溶液５０ｍｌとｎ−ブチルリチウム０．１０８ミリモルを含むシクロヘキサン溶液１０ｍｌとを０℃、２．０ｋｇ／ｃｍ２の水素圧下で混合し、これをオートクレーブの中の共重合体溶液に加えた。撹拌下で５．０ｋｇ／ｃｍ２の乾燥水素ガスを２時間供給し続け、水素添加反応を行った。反応液を常温常圧に戻した後、１ｍｌのメタノールを加え触媒を失活させた。得られたポリマーは、１Ｈ−ＮＭＲ分析から、ブタジエン単位の９５％以上、スチレン単位の５％未満が水素添加されていた。
【０１０３】
（２）評価
（２−１）含水率
光学用粘着シート（実施例１〜１７及び比較例１〜３）を２３℃５０％ＲＨで３日以上静置した後、１．３ｃｍ×４ｃｍに裁断し、セパレータ２を剥離してその質量（α（単位：ｇ））を測定した。セパレータ２を剥離した塗膜の面に、厚さ２５μｍのアルミニウム箔を貼り合せ、６５℃９０％ＲＨで３日静置した。セパレータ１を剥離し、カールフィッシャー法による水分測定装置（平沼微量水分測定装置、ＡＱ−２０００）と水分気化装置（平沼水分気化装置、ＥＶ−２０００）を用いて、１２０℃１０分間加熱した際に発生した水分量（γ（単位：ｇ））を測定した。また、剥離したセパレータ１を再度２３℃５０％ＲＨで３日以上静置して質量（β（単位：ｇ））を測定した。
【０１０４】
上記のようにして得られた各測定値から次式［含水率＝｛γ／（α−β）｝×１００  （％）］により含水率を算出した。結果を表１及び表２に示す。
【０１０５】
（２−２）透湿度
ＪＩＳ  Ｚ  ０２０８（防湿包装材料の透湿度試験方法（カップ法））に準じて、温度６５℃、湿度９０％ＲＨの条件で測定した。より具体的には、光学用粘着シート（実施例１〜１７及び比較例１〜３）のセパレータ１及び２を剥離し、金属網に貼り合せた。塩化カルシウム約１０ｇを入れた透湿カップ（内径６０ｍｍ）の上に、金属網に貼り合わせた評価用単層シートを被せて周囲を封止した。その後、６０℃９０％ＲＨに静置して評価を行った。結果を表１及び表２に示す。
【０１０６】
（２−３）白化（濁度）
光学用粘着シート（実施例１〜１７及び比較例１〜３）をガラスとポリエチレンテレフタレートフィルムの間に積層したものを試験片とし、６５℃環境下で水に浸水させ、２４０時間後の濁度を三波長蛍光灯下で観察した。試験片の端部と中央部とで濁度の差異が見られなかった場合を「○」、試験片の端部が薄く濁って見えた場合を「△」、試験片の端部が完全に白濁し、試験片越しに対象物を視認できなかった場合を「×」と評価した。結果を表１及び表２に示す。
【０１０７】
（２−４）白化（Ｈａｚｅ）
光学用粘着シート（実施例１〜１７及び比較例１〜３）をガラスとポリエチレンテレフタレートフィルムの間に積層したものを試験片とし、６５℃環境下で水に浸水させ、２４０時間後のＨａｚｅを測定した。具体的には、光学用粘着シートをソーダガラス（０．７×５６×８６．６ｍｍ）上に貼り合せ、常温（２３℃）にて分光色測計（コニカミノルタ製、ＣＭ−３７００ｄ）を用いて単層シート面からソーダガラス面へ透過させた光をＳＣＩ方式にて評価した際の、Ｈａｚｅを測定した。試験片の端部と中央部のＨａｚｅの差異が０．５未満の場合を「◎」、試験片の端部と中央部のＨａｚｅの差異が０．５以上１未満の場合を「○」、試験片の端部と中央部のＨａｚｅの差異が１以上５未満の場合を「△」、試験片の端部と中央部のＨａｚｅの差異が５以上の場合を「×」と評価した。結果を表１及び表２に示す。
【０１０８】
（２−５）白化の消失
上記「（２−３）白化」の評価が「△」又は「×」の場合（白化が生じた場合）について、２３℃５０％ＲＨで２４時間静置した後、白化の有無を観察した。静置後に白化が消失していた場合を「○」、静置後も白化がみられた場合を「×」と評価した。結果を表１及び表２に示す。
【０１０９】
【表１】
2019219659.tif 000002
【０１１０】
【表２】
2019219659.tif 000003
【符号の説明】
【０１１１】
１    光学用粘着シート
２    透明導電性フィルム
３    透明導電性薄膜
４    透明プラスチックフィルム基材
５    機能層
６    静電容量方式タッチパネル
７    装飾パネル
８    光学用粘着シート
９    透明導電性フィルム
１０  ハードコートフィルム
１１  ＩＴＯ層
１２  ＰＥＴ基材層
１３  ＨＣ層
１４  ガラス
【図１】
2019219659.tif 000004
【図２】
2019219659.tif 000005